(57)【要約】      （修正有）【課題】本発明は、所望の光学恒数を有し、比較的比重が小さく、部分分散比Ｐｇ，Ｆが小さく、さらに再加熱時の安定性に優れる光学ガラス、ならびに前記光学ガラスからなる光学素子を提供すること。【解決手段】アッベ数νｄが２６．０以上であり、ＳｉＯ２の含有量が０質量％を超え４０質量％未満であり、ＴｉＯ２の含有量が０〜１５質量％であり、Ｎｂ２Ｏ５の含有量が２５〜４５質量％であり、ＺｒＯ２の含有量が０質量％を超える、光学ガラス。【選択図】なし【特許請求の範囲】
【請求項１】
アッベ数νｄが２６．０以上であり、
ＳｉＯ２の含有量が０質量％を超え４０質量％未満であり、
ＴｉＯ２の含有量が０〜１５質量％であり、
Ｎｂ２Ｏ５の含有量が２５〜４５質量％であり、
ＺｒＯ２の含有量が０質量％を超え、
ＳｉＯ２の含有量に対するＢ２Ｏ３の含有量の質量比［Ｂ２Ｏ３／ＳｉＯ２］が０．８００以下であり、
Ｎｂ２Ｏ５およびＴｉＯ２の合計含有量に対するＳｉＯ２およびＢ２Ｏ３の合計含有量の質量比［（ＳｉＯ２＋Ｂ２Ｏ３）／（Ｎｂ２Ｏ５＋ＴｉＯ２）］が０．９５０以下であり、
Ｌｉ２Ｏ、Ｎａ２ＯおよびＫ２Ｏの合計含有量［Ｌｉ２Ｏ＋Ｎａ２Ｏ＋Ｋ２Ｏ］が１０〜２５質量％であり、
Ｌｉ２Ｏ、Ｎａ２ＯおよびＫ２Ｏの合計含有量に対するＮａ２Ｏの含有量の質量比［Ｎａ２Ｏ／（Ｌｉ２Ｏ＋Ｎａ２Ｏ＋Ｋ２Ｏ）］が０．３３０以上であり、
Ｌｉ２Ｏ、Ｎａ２ＯおよびＫ２Ｏの合計含有量に対するＭｇＯ、ＣａＯ、ＳｒＯ、ＢａＯおよびＺｎＯの合計含有量の質量比［（ＭｇＯ＋ＣａＯ＋ＳｒＯ＋ＢａＯ＋ＺｎＯ）／（Ｌｉ２Ｏ＋Ｎａ２Ｏ＋Ｋ２Ｏ）］が０．４８０以下であり、
Ｎｂ２Ｏ５の含有量に対するＴｉＯ２の含有量の質量比［ＴｉＯ２／Ｎｂ２Ｏ５］が０．３４０以下であり、
ＴｉＯ２およびＮｂ２Ｏ５の合計含有量に対するＬｉ２Ｏ、Ｎａ２ＯおよびＫ２Ｏの合計含有量の質量比［（Ｌｉ２Ｏ＋Ｎａ２Ｏ＋Ｋ２Ｏ）／（ＴｉＯ２＋Ｎｂ２Ｏ５）］が０．７００以下であり、
ＳｉＯ２、Ｂ２Ｏ３、Ｐ２Ｏ５、Ａｌ２Ｏ３、Ｌｉ２Ｏ、Ｎａ２Ｏ、Ｋ２Ｏ、ＭｇＯ、ＣａＯ、ＺｎＯ、Ｌａ２Ｏ３、Ｙ２Ｏ３、Ｇｄ２Ｏ３、ＺｒＯ２、ＴｉＯ２およびＮｂ２Ｏ５の合計含有量が９６．０質量％以上であり、
ＰｂＯ、ＣｄＯおよびＡｓ２Ｏ３の含有量がそれぞれ０．０１質量％以下である、光学ガラス。
【請求項２】
請求項１に記載の光学ガラスからなる光学素子。
【発明の詳細な説明】
【技術分野】
【０００１】
本発明は、光学ガラスおよび光学素子に関する。
【背景技術】
【０００２】
オートフォーカス方式の光学系に搭載する光学素子には、オートフォーカス機能を駆動する際の消費電力を低減するために軽量化が求められている。ガラスの比重を低減することができれば、レンズ等の光学素子の重量を減少できる。また、色収差の補正のために部分分散比Ｐｇ，Ｆが小さいことが求められる。
【０００３】
また、光学系で使用されるこのような光学ガラスの製造方法として、ガラスを再加熱して成形する、リヒートプレス製法が挙げられる。この製法において、ケイ酸塩系の高屈折率高分散性光学ガラスでは、再加熱時の失透が見られる。さらに、ガラスの再加熱時にガラス内部が失透しにくいといった高度な安定性が求められている。
【０００４】
特許文献１〜３には、所定の光学恒数を有し、部分分散比を低減することを課題とした光学ガラスが開示されている。しかし、特許文献１〜３に開示された光学ガラスは、比重が大きい。
特許文献４では、部分分散比が小さい光学ガラスを安価に得ることを課題としている。しかし、特許文献４に開示された光学ガラスは比較的低分散性のガラスであり、本発明で所望する光学恒数を有さない。
【先行技術文献】
【特許文献】
【０００５】
【特許文献１】特開２０１５−１９３５１５号公報
【特許文献２】特開２０１５−１９３５１６号公報
【特許文献３】特開２０１６−８８７５９号公報
【特許文献４】特開２０１７−１０５７０２号公報
【発明の概要】
【発明が解決しようとする課題】
【０００６】
本発明は、所望の光学恒数を有し、比較的比重が小さく、アッベ数νｄに対する部分分散比Ｐｇ，Ｆが小さく、さらに再加熱時の安定性に優れる光学ガラス、ならびに前記光学ガラスからなる光学素子を提供することを目的とする。
【課題を解決するための手段】
【０００７】
本発明の要旨は以下のとおりである。
（１）アッベ数νｄが２６．０以上であり、
ＳｉＯ２の含有量が０質量％を超え４０質量％未満であり、
ＴｉＯ２の含有量が０〜１５質量％であり、
Ｎｂ２Ｏ５の含有量が２５〜４５質量％であり、
ＺｒＯ２の含有量が０質量％を超え、
ＳｉＯ２の含有量に対するＢ２Ｏ３の含有量の質量比［Ｂ２Ｏ３／ＳｉＯ２］が０．８００以下であり、
Ｎｂ２Ｏ５およびＴｉＯ２の合計含有量に対するＳｉＯ２およびＢ２Ｏ３の合計含有量の質量比［（ＳｉＯ２＋Ｂ２Ｏ３）／（Ｎｂ２Ｏ５＋ＴｉＯ２）］が０．９５０以下であり、
Ｌｉ２Ｏ、Ｎａ２ＯおよびＫ２Ｏの合計含有量［Ｌｉ２Ｏ＋Ｎａ２Ｏ＋Ｋ２Ｏ］が１０〜２５質量％であり、
Ｌｉ２Ｏ、Ｎａ２ＯおよびＫ２Ｏの合計含有量に対するＮａ２Ｏの含有量の質量比［Ｎａ２Ｏ／（Ｌｉ２Ｏ＋Ｎａ２Ｏ＋Ｋ２Ｏ）］が０．３３０以上であり、
Ｌｉ２Ｏ、Ｎａ２ＯおよびＫ２Ｏの合計含有量に対するＭｇＯ、ＣａＯ、ＳｒＯ、ＢａＯおよびＺｎＯの合計含有量の質量比［（ＭｇＯ＋ＣａＯ＋ＳｒＯ＋ＢａＯ＋ＺｎＯ）／（Ｌｉ２Ｏ＋Ｎａ２Ｏ＋Ｋ２Ｏ）］が０．４８０以下であり、
Ｎｂ２Ｏ５の含有量に対するＴｉＯ２の含有量の質量比［ＴｉＯ２／Ｎｂ２Ｏ５］が０．３４０以下であり、
ＴｉＯ２およびＮｂ２Ｏ５の合計含有量に対するＬｉ２Ｏ、Ｎａ２ＯおよびＫ２Ｏの合計含有量の質量比［（Ｌｉ２Ｏ＋Ｎａ２Ｏ＋Ｋ２Ｏ）／（ＴｉＯ２＋Ｎｂ２Ｏ５）］が０．７００以下であり、
ＳｉＯ２、Ｂ２Ｏ３、Ｐ２Ｏ５、Ａｌ２Ｏ３、Ｌｉ２Ｏ、Ｎａ２Ｏ、Ｋ２Ｏ、ＭｇＯ、ＣａＯ、ＺｎＯ、Ｌａ２Ｏ３、Ｙ２Ｏ３、Ｇｄ２Ｏ３、ＺｒＯ２、ＴｉＯ２およびＮｂ２Ｏ５の合計含有量が９６．０質量％以上であり、
ＰｂＯ、ＣｄＯおよびＡｓ２Ｏ３の含有量がそれぞれ０．０１質量％以下である、光学ガラス。
【０００８】
（２）上記（１）に記載の光学ガラスからなる光学素子。
【発明の効果】
【０００９】
本発明によれば、所望の光学恒数を有し、比較的比重が小さく、アッベ数νｄに対する部分分散比Ｐｇ，Ｆが小さく、さらに再加熱時の安定性に優れる光学ガラス、ならびに前記光学ガラスからなる光学素子を提供することができる。
【発明を実施するための形態】
【００１０】
以下、本発明の実施形態について説明する。なお、本発明および本明細書において、光学ガラスのガラス組成は、特記しない限り、酸化物基準で表示する。ここで「酸化物基準のガラス組成」とは、ガラス原料が熔融時にすべて分解されて光学ガラス中で酸化物として存在するものとして換算することにより得られるガラス組成をいい、各ガラス成分の表記は慣習にならい、ＳｉＯ２、ＴｉＯ２などと記載する。ガラス成分の含有量および合計含有量は、特記しない限り質量基準であり、「％」は「質量％」を意味する。
【００１１】
ガラス成分の含有量は、公知の方法、例えば、誘導結合プラズマ発光分光分析法（ＩＣＰ−ＡＥＳ）、誘導結合プラズマ質量分析法（ＩＣＰ−ＭＳ）等の方法で定量することができる。また、本明細書および本発明において、構成成分の含有量が０％とは、この構成成分を実質的に含まないことを意味し、該成分が不可避的不純物レベルで含まれることを許容する。
【００１２】
また、本明細書では、屈折率は、特記しない限り、ヘリウムのｄ線（波長５８７．５６ｎｍ）における屈折率ｎｄをいう。
【００１３】
アッベ数νｄは、分散に関する性質を表す値として用いられるものであり、下式で表される。ここで、ｎＦは青色水素のＦ線（波長４８６．１３ｎｍ）における屈折率、ｎＣは赤色水素のＣ線（６５６．２７ｎｍ）における屈折率である。
νｄ＝（ｎｄ−１）／（ｎＦ−ｎＣ）
【００１４】
部分分散比Ｐｇ，Ｆは、ｇ線、Ｆ線、ｃ線における各屈折率ｎｇ、ｎＦ、ｎＣを用いて次のように表される。
Ｐｇ，Ｆ＝（ｎｇ−ｎＦ）／（ｎＦ−ｎＣ）
横軸をアッベ数νｄ、縦軸を部分分散比Ｐｇ，Ｆとする平面において、本実施形態におけるノーマルラインは下式により表される。
Ｐｇ，Ｆ（０）’＝０．６８９００−０．００２８６×νｄ
さらに、ノーマルラインからの部分分散比Ｐｇ，Ｆの偏差ΔＰｇ，Ｆ’は次のように表される。
ΔＰｇ，Ｆ’＝Ｐｇ，Ｆ−Ｐｇ，Ｆ（０）’
【００１５】
本実施形態に係る光学ガラスは、
アッベ数νｄが２６．０以上であり、
ＳｉＯ２の含有量が０％を超え４０％未満であり、
ＴｉＯ２の含有量が０〜１５％であり、
Ｎｂ２Ｏ５の含有量が２５〜４５％であり、
ＺｒＯ２の含有量が０％を超え、
ＳｉＯ２の含有量に対するＢ２Ｏ３の含有量の質量比［Ｂ２Ｏ３／ＳｉＯ２］が０．８００以下であり、
Ｎｂ２Ｏ５およびＴｉＯ２の合計含有量に対するＳｉＯ２およびＢ２Ｏ３の合計含有量の質量比［（ＳｉＯ２＋Ｂ２Ｏ３）／（Ｎｂ２Ｏ５＋ＴｉＯ２）］が０．９５０以下であり、
Ｌｉ２Ｏ、Ｎａ２ＯおよびＫ２Ｏの合計含有量［Ｌｉ２Ｏ＋Ｎａ２Ｏ＋Ｋ２Ｏ］が１０〜２５％であり、
Ｌｉ２Ｏ、Ｎａ２ＯおよびＫ２Ｏの合計含有量に対するＮａ２Ｏの含有量の質量比［Ｎａ２Ｏ／（Ｌｉ２Ｏ＋Ｎａ２Ｏ＋Ｋ２Ｏ）］が０．３３０以上であり、
Ｌｉ２Ｏ、Ｎａ２ＯおよびＫ２Ｏの合計含有量に対するＭｇＯ、ＣａＯ、ＳｒＯ、ＢａＯおよびＺｎＯの合計含有量の質量比［（ＭｇＯ＋ＣａＯ＋ＳｒＯ＋ＢａＯ＋ＺｎＯ）／（Ｌｉ２Ｏ＋Ｎａ２Ｏ＋Ｋ２Ｏ）］が０．４８０以下であり、
Ｎｂ２Ｏ５の含有量に対するＴｉＯ２の含有量の質量比［ＴｉＯ２／Ｎｂ２Ｏ５］が０．３４０以下であり、
ＴｉＯ２およびＮｂ２Ｏ５の合計含有量に対するＬｉ２Ｏ、Ｎａ２ＯおよびＫ２Ｏの合計含有量の質量比［（Ｌｉ２Ｏ＋Ｎａ２Ｏ＋Ｋ２Ｏ）／（ＴｉＯ２＋Ｎｂ２Ｏ５）］が０．７００以下であり、
ＳｉＯ２、Ｂ２Ｏ３、Ｐ２Ｏ５、Ａｌ２Ｏ３、Ｌｉ２Ｏ、Ｎａ２Ｏ、Ｋ２Ｏ、ＭｇＯ、ＣａＯ、ＺｎＯ、Ｌａ２Ｏ３、Ｙ２Ｏ３、Ｇｄ２Ｏ３、ＺｒＯ２、ＴｉＯ２およびＮｂ２Ｏ５の合計含有量が９６．０％以上であり、
ＰｂＯ、ＣｄＯおよびＡｓ２Ｏ３の含有量がそれぞれ０．０１％以下であることを特徴とする。
【００１６】
本実施形態に係る光学ガラスにおいて、アッベ数νｄは２６．０以上である。アッベ数νｄの下限は、好ましくは２６．５であり、さらには２７．０、２７．２、２７．４、２７．６、２７．８、２８．０、２８．２、２８．４、２８．６、２８．８、２９．０の順により好ましい。また、アッベ数νｄの上限は、好ましくは３１．０、３０．８、３０．６、３０．４、３０．２、３０．０の順により好ましい。相対的にアッベ数νｄを低くする成分は、Ｎｂ２Ｏ５、ＴｉＯ２、ＺｒＯ２、Ｔａ２Ｏ５である。相対的にアッベ数νｄを高くする成分は、ＳｉＯ2、Ｐ2Ｏ５、Ｂ２Ｏ３、Ｌｉ２Ｏ、Ｎａ２Ｏ、Ｋ２Ｏ、Ｌａ２Ｏ３、ＢａＯ、ＣａＯ、ＳｒＯである。これらの成分の含有量を適宜調整することでアッベ数νｄを制御できる。
【００１７】
本実施形態に係る光学ガラスにおいて、ＳｉＯ２の含有量は０％を超え４０％未満である。ＳｉＯ２の含有量の下限は、好ましくは１０％であり、さらには１５％、１７％、１９％、２１％、２３％、２５％、２６％、２７％、２８％の順により好ましい。また、ＳｉＯ２の含有量の上限は、好ましくは３９％であり、さらには３８％、３７％、３６％、３５％、３４％、３３％の順により好ましい。
ＳｉＯ２はガラスのネットワーク形成成分である。ＳｉＯ２の含有量が少なすぎると、ガラスのネットワーク形成作用が低下し、ガラスの再加熱時の安定性が低下するおそれがある。ＳｉＯ２の含有量が多すぎると、所望の光学恒数が得られないおそれがある。
【００１８】
本実施形態に係る光学ガラスにおいて、ＴｉＯ２の含有量は０〜１５％である。ＴｉＯ２の含有量の上限は、好ましくは１４％であり、さらには１３％、１２％、１１％、１０％、９％、８％、７％、６％の順により好ましい。ＴｉＯ２の含有量の下限は、好ましくは０．０５％であり、さらには０．１０％、０．１５％、０．２０％、０．２５％、０．３０％、０．３５％の順により好ましい。
ＴｉＯ２はガラスを高分散化する成分である。ＴｉＯ２の含有量が多すぎると、部分分散比Ｐｇ，Ｆが増大するおそれがある。ＴｉＯ２の含有量が少なすぎると、所望の光学恒数が得られないおそれがある。また、ガラスのネットワーク形成作用が低下し、ガラスの再加熱時の安定性が低下するおそれがある。
【００１９】
本実施形態に係る光学ガラスにおいて、Ｎｂ２Ｏ５の含有量は２５〜４５％である。Ｎｂ２Ｏ５の含有量の下限は、好ましくは２７％であり、さらには２８％、２９％、３０％、３１％、３２％、３３％、３４％、３５％の順により好ましい。また、Ｎｂ２Ｏ５の含有量の上限は、好ましくは４４．５％であり、さらには４４．０％、４３．５％、４３．２％、４３．０％、４２．７％、４２．５％の順により好ましい。
Ｎｂ２Ｏ５は、ガラスを高分散化し、部分分散比Ｐｇ，Ｆを低減する成分である。Ｎｂ２Ｏ５の含有量が多すぎると、ガラスの熱的安定性が低下し、また、原料コストが増大するおそれがある。Ｎｂ２Ｏ５の含有量が少なすぎると、部分分散比Ｐｇ，Ｆが増大し、また所望の光学恒数が得られないおそれがある。
【００２０】
本実施形態に係る光学ガラスにおいて、ＺｒＯ２の含有量は０％を超える。ＺｒＯ２の含有量の下限は、好ましくは１％であり、さらには２％、３％、４％、５％、６％、７％、８％の順により好ましい。また、ＺｒＯ２の含有量の上限は、好ましくは１５％であり、さらには１４％、１３．５％、１３．２％、１３．０％、１２．８％、１２．６％、１２．４％の順により好ましい。
ＺｒＯ２は、ガラスを高分散化し、部分分散比Ｐｇ，Ｆを低減する成分である。ＺｒＯ２の含有量が多すぎると、ガラスのネットワーク形成作用が低下し、ガラスの再加熱時の安定性が低下するおそれがある。ＺｒＯ２の含有量が少なすぎると、部分分散比Ｐｇ，Ｆが増大し、また、所望の光学恒数が得られないおそれがある。
【００２１】
本実施形態に係る光学ガラスにおいて、ＳｉＯ２の含有量に対するＢ２Ｏ３の含有量の質量比［Ｂ２Ｏ３／ＳｉＯ２］は０．８００以下である。質量比［Ｂ２Ｏ３／ＳｉＯ２］の上限は、好ましくは０．７００であり、さらには０．６００、０．５５０、０．５００、０．４５０、０．３５０、０．３００、０．２５０、０．２００の順により好ましい。質量比［Ｂ２Ｏ３／ＳｉＯ２］は０でもよい。
質量比［Ｂ２Ｏ３／ＳｉＯ２］が大きすぎると、比重が増大し、ガラスの着色が増大するおそれがある。
【００２２】
本実施形態に係る光学ガラスにおいて、Ｎｂ２Ｏ５およびＴｉＯ２の合計含有量に対するＳｉＯ２およびＢ２Ｏ３の合計含有量の質量比［（ＳｉＯ２＋Ｂ２Ｏ３）／（Ｎｂ２Ｏ５＋ＴｉＯ２）］は０．９５０以下である。質量比［（ＳｉＯ２＋Ｂ２Ｏ３）／（Ｎｂ２Ｏ５＋ＴｉＯ２）］の上限は、好ましくは０．９３０であり、さらには０．９２０、０．９１０、０．９００、０．８９０、０．８８０、０．８７０、０．８６０、０．８５０、０．８４０、０．８３０、０．８２０、０．８１０、０．８００、０．７９０、０．７８０の順により好ましい。また、質量比［（ＳｉＯ２＋Ｂ２Ｏ３）／（Ｎｂ２Ｏ５＋ＴｉＯ２）］の下限は、好ましくは０．３００であり、さらには０．３５０、０．４００、０．４５０、０．５００、０．５５０、０．６００、０．６３０、０．６５０、０．６７０、０．６８０、０．６９０の順により好ましい。
質量比［（ＳｉＯ２＋Ｂ２Ｏ３）／（Ｎｂ２Ｏ５＋ＴｉＯ２）］が大きすぎると、所望の光学恒数が得られないおそれがある。質量比［（ＳｉＯ２＋Ｂ２Ｏ３）／（Ｎｂ２Ｏ５＋ＴｉＯ２）］が小さすぎると、ガラスのネットワーク形成作用が低下し、ガラスの再加熱時の安定性が低下するおそれがある。
【００２３】
本実施形態に係る光学ガラスでは、Ｌｉ２Ｏ、Ｎａ２ＯおよびＫ２Ｏの合計含有量［Ｌｉ２Ｏ＋Ｎａ２Ｏ＋Ｋ２Ｏ］は１０〜２５％である。合計含有量［Ｌｉ２Ｏ＋Ｎａ２Ｏ＋Ｋ２Ｏ］の下限は、好ましくは１１．０％であり、さらには１２．０％、１２．５％、１３．０％、１３．５％、１３．７％、１３．９％、１４．１％、１４．３％、１４．５％の順により好ましい。また、合計含有量［Ｌｉ２Ｏ＋Ｎａ２Ｏ＋Ｋ２Ｏ］の上限は、好ましくは２３％であり、さらには２２％、２１．５％、２１．０％、２０．５％、２０．０％、１９．５％、１９．０％の順により好ましい。
合計含有量［Ｌｉ２Ｏ＋Ｎａ２Ｏ＋Ｋ２Ｏ］が多すぎると、ガラスのネットワーク形成作用が低下し、ガラスの再加熱時の安定性が低下するおそれがある。また、ガラス窯等の耐火物の寿命を縮めるおそれがある。合計含有量［Ｌｉ２Ｏ＋Ｎａ２Ｏ＋Ｋ２Ｏ］が少なすぎると、ガラスの熔解性が低下するおそれがある。
【００２４】
本実施形態に係る光学ガラスにおいて、Ｌｉ２Ｏ、Ｎａ２ＯおよびＫ２Ｏの合計含有量に対するＮａ２Ｏの含有量の質量比［Ｎａ２Ｏ／（Ｌｉ２Ｏ＋Ｎａ２Ｏ＋Ｋ２Ｏ）］は０．３３０以上である。質量比［Ｎａ２Ｏ／（Ｌｉ２Ｏ＋Ｎａ２Ｏ＋Ｋ２Ｏ）］の下限は、好ましくは０．３８０であり、さらには０．４２０、０．４４０、０．４６０、０．４８０、０．５００、０．５２０、０．５４０、０．５６０、０．５８０、０．６００、の順により好ましい。また、質量比［Ｎａ２Ｏ／（Ｌｉ２Ｏ＋Ｎａ２Ｏ＋Ｋ２Ｏ）］の上限は、好ましくは１．０００であり、さらには０．９５０、０．９００、０．８８０、０．８６０、０．８４０、０．８２０、０．８００、０．７８０、０．７６０、０．７４０、０．７２０、０．７００の順により好ましい。
質量比［Ｎａ２Ｏ／（Ｌｉ２Ｏ＋Ｎａ２Ｏ＋Ｋ２Ｏ）］が大きすぎると、ガラスの熱的安定性が低下するおそれがある。質量比［Ｎａ２Ｏ／（Ｌｉ２Ｏ＋Ｎａ２Ｏ＋Ｋ２Ｏ）］が小さすぎると、比重が増大し、熱的安定性が低下するおそれがある、また、原料コストが増大するおそれがある。
【００２５】
本実施形態に係る光学ガラスにおいて、Ｌｉ２Ｏ、Ｎａ２ＯおよびＫ２Ｏの合計含有量に対するＭｇＯ、ＣａＯ、ＳｒＯ、ＢａＯおよびＺｎＯの合計含有量の質量比［（ＭｇＯ＋ＣａＯ＋ＳｒＯ＋ＢａＯ＋ＺｎＯ）／（Ｌｉ２Ｏ＋Ｎａ２Ｏ＋Ｋ２Ｏ）］は０．４８０以下である。質量比［（ＭｇＯ＋ＣａＯ＋ＳｒＯ＋ＢａＯ＋ＺｎＯ）／（Ｌｉ２Ｏ＋Ｎａ２Ｏ＋Ｋ２Ｏ）］の上限は、好ましくは０．４００であり、さらには０．３５０、０．３００、０．２５０、０．２００、０．１５０、０．１００の順により好ましい。質量比［（ＭｇＯ＋ＣａＯ＋ＳｒＯ＋ＢａＯ＋ＺｎＯ）／（Ｌｉ２Ｏ＋Ｎａ２Ｏ＋Ｋ２Ｏ）］は０でもよい。
質量比［（ＭｇＯ＋ＣａＯ＋ＳｒＯ＋ＢａＯ＋ＺｎＯ）／（Ｌｉ２Ｏ＋Ｎａ２Ｏ＋Ｋ２Ｏ）］が大きすぎると、比重が増大し、熱的安定性が低下するおそれがある。質量比［（ＭｇＯ＋ＣａＯ＋ＳｒＯ＋ＢａＯ＋ＺｎＯ）／（Ｌｉ２Ｏ＋Ｎａ２Ｏ＋Ｋ２Ｏ）］が小さすぎると、屈折率ｎｄが低下するおそれがある。
【００２６】
本実施形態に係る光学ガラスにおいて、Ｎｂ２Ｏ５の含有量に対するＴｉＯ２の含有量の質量比［ＴｉＯ２／Ｎｂ２Ｏ５］は０．３４０以下である。質量比［ＴｉＯ２／Ｎｂ２Ｏ５］の上限は、好ましくは０．３００であり、さらには０．２８０、０．２６０、０．２４０、０．２２０、０．２００、０．１８０の順により好ましい。質量比［ＴｉＯ２／Ｎｂ２Ｏ５］の下限は、好ましくは０であり、さらには０．００１、０．００２、０．００３、０．００４、０．００５の順により好ましい。
質量比［ＴｉＯ２／Ｎｂ２Ｏ５］が大きすぎると、部分分散比Ｐｇ，Ｆが増大するおそれがある。質量比［ＴｉＯ２／Ｎｂ２Ｏ５］が小さすぎると、ガラスのネットワーク形成作用が低下し、ガラスの再加熱時の安定性が低下するおそれ、ならびに比重が増大するおそれがある。
【００２７】
本実施形態に係る光学ガラスにおいて、ＴｉＯ２およびＮｂ２Ｏ５の合計含有量に対するＬｉ２Ｏ、Ｎａ２ＯおよびＫ２Ｏの合計含有量の質量比［（Ｌｉ２Ｏ＋Ｎａ２Ｏ＋Ｋ２Ｏ）／（ＴｉＯ２＋Ｎｂ２Ｏ５）］は０．７００以下である。質量比［（Ｌｉ２Ｏ＋Ｎａ２Ｏ＋Ｋ２Ｏ）／（ＴｉＯ２＋Ｎｂ２Ｏ５）］の上限は、好ましくは０．６５０であり、さらには０．６００、０．５７０、０．５５０、０．５３０、０．５１０、０．５００、０．４９０、０．４８０、０．４７０、０．４６０、０．４５０の順により好ましい。質量比［（Ｌｉ２Ｏ＋Ｎａ２Ｏ＋Ｋ２Ｏ）／（ＴｉＯ２＋Ｎｂ２Ｏ５）］の下限は、好ましくは０．１００であり、さらには０．１５０、０．２００、０．２５０、０．２７０、０．２９０、０．３００、０．３１０、０．３２０、０．３３０、０．３４０の順により好ましい。
質量比［（Ｌｉ２Ｏ＋Ｎａ２Ｏ＋Ｋ２Ｏ）／（ＴｉＯ２＋Ｎｂ２Ｏ５）］が大きすぎると、所望の光学恒数が得られないおそれがある。質量比［（Ｌｉ２Ｏ＋Ｎａ２Ｏ＋Ｋ２Ｏ）／（ＴｉＯ２＋Ｎｂ２Ｏ５）］が小さすぎると、ガラスの熔解性が低下するおそれがある。
【００２８】
本実施形態に係る光学ガラスにおいて、ＳｉＯ２、Ｂ２Ｏ３、Ｐ２Ｏ５、Ａｌ２Ｏ３、Ｌｉ２Ｏ、Ｎａ２Ｏ、Ｋ２Ｏ、ＭｇＯ、ＣａＯ、ＺｎＯ、Ｌａ２Ｏ３、Ｙ２Ｏ３、Ｇｄ２Ｏ３、ＺｒＯ２、ＴｉＯ２およびＮｂ２Ｏ５の合計含有量は９６．０％以上である。該合計含有量の下限は、好ましくは９６．５％であり、さらには９７．０％、９７．５％、９８．０％、９８．２％、９８．４％、９８．６％、９８．８％、９９．０％の順により好ましい。該合計含有量は１００％でもよい。
該合計含有量が少なすぎると、所望の光学恒数が得られないおそれがある。また、ガラスのネットワーク形成作用が低下し、ガラスの再加熱時の安定性が低下するおそれ、ならびに比重が増大するおそれ、部分分散比が増大するおそれがある。
【００２９】
本実施形態に係る光学ガラスにおいて、ＰｂＯ、ＣｄＯおよびＡｓ２Ｏ３の含有量はそれぞれ０．０１％以下である。ＰｂＯ、ＣｄＯおよびＡｓ２Ｏ３の含有量の上限は、それぞれ好ましくは０．００５％であり、さらには０．００３％、０．００２％、０．００１％の順により好ましい。ＰｂＯ、ＣｄＯおよびＡｓ２Ｏ３の含有量は少ない方が好ましく、０％でもよい。これらの成分は環境負荷が懸念される成分であり、実質的に含まれないことが好ましい。
【００３０】
本実施形態に係る光学ガラスにおける上記以外のガラス成分の含有量および比率について、以下に詳述する。
【００３１】
本実施形態に係る光学ガラスにおいて、Ｂ２Ｏ３の含有量の上限は、好ましくは２０％であり、さらには１８％、１６％、１４％、１２％、１０％、８％、６％、５％、４％、３％、２％、１％の順により好ましい。また、Ｂ２Ｏ３の含有量は少ない方が好ましく、Ｂ２Ｏ３の含有量は０％でもよい。
Ｂ２Ｏ３の含有量を上記範囲とすることで、ガラスの比重が低減され、また、ガラスの熱的安定性を改善できる。
【００３２】
本実施形態に係る光学ガラスにおいて、Ｐ２Ｏ５の含有量の上限は、好ましくは２．５０％であり、さらには２．００％、１．００％、０．９０％、０．８０％、０．７０％、０．６０％、０．５０％の順により好ましい。また、Ｐ２Ｏ５の含有量の下限は、好ましくは０％であり、さらには０．０５％、０．１０％、０．１２％、０．１４％、０．１６％、０．１８％、０．２０％の順により好ましい。Ｐ２Ｏ５の含有量は０％でもよい。Ｐ２Ｏ５はガラスネットワーク形成成分であるため、含有量が上記の下限を満たすことにより、ガラスの熱的安定性を向上させることが出来る。一方でＰ２Ｏ５は低分散化させ、相対的にΔＰｇ，Ｆ’を増大させる成分であるため、含有量が上記の上限を満たすことにより、低分散化を抑制し、ガラスの熱的安定性を保持できる。
【００３３】
本実施形態に係る光学ガラスにおいて、Ａｌ２Ｏ３の含有量の上限は、好ましくは２０％であり、さらには１５％、１３％、１１％、１０％、９％、８％、７％、６％、５％、４％、３％の順により好ましい。Ａｌ２Ｏ３の含有量は０％でもよい。Ａｌ２Ｏ３の含有量を上記範囲とすることで、ガラスの耐失透性および熱的安定性を保持できる。
【００３４】
本実施形態に係る光学ガラスにおいて、ＳｉＯ２およびＰ２Ｏ５の合計含有量［ＳｉＯ２＋Ｐ２Ｏ５］の上限は、好ましくは４０％であり、さらには３９％、３８％、３７％、３６％、３５％、３４％の順により好ましい。また、合計含有量［ＳｉＯ２＋Ｐ２Ｏ５］の下限は、好ましくは１０％であり、さらには１５％、２０％、２２％、２４％、２６％、２８％、３０％の順により好ましい。合計含有量［ＳｉＯ２＋Ｐ２Ｏ５］を上記範囲とすることで、部分分散比Ｐｇ，Ｆが上昇するのを抑制し、ガラスの熱的安定性を保持できる。
【００３５】
また、本実施形態に係る光学ガラスにおいて、ＳｉＯ２、Ｐ２Ｏ５およびＢ２Ｏ３の合計含有量［ＳｉＯ２＋Ｂ２Ｏ３＋Ｐ２Ｏ５］の上限は、好ましくは４０％であり、さらには３９％、３８％、３７％、３６％、３５％、３４％の順により好ましい。また、合計含有量［ＳｉＯ２＋Ｂ２Ｏ３＋Ｐ２Ｏ５］の下限は、好ましくは１０％であり、さらには１５％、２０％、２２％、２４％、２６％、２８％、３０％の順により好ましい。
【００３６】
本実施形態に係る光学ガラスにおいて、ＳｉＯ２およびＰ２Ｏ５の合計含有量に対するＰ２Ｏ５の含有量の質量比［Ｐ２Ｏ５／（ＳｉＯ２＋Ｐ２Ｏ５）］の上限は、好ましくは０．２００であり、さらには０．１００、０．０５０、０．０３０、０．０２０、０．０１８、０．０１５の順により好ましい。質量比［Ｐ２Ｏ５／（ＳｉＯ２＋Ｐ２Ｏ５）］は０でもよい。
質量比［Ｐ２Ｏ５／（ＳｉＯ２＋Ｐ２Ｏ５）］を上記範囲とすることで、部分分散比Ｐｇ，Ｆが上昇するのを抑制できる。
【００３７】
また、本実施形態に係る光学ガラスにおいて、ＳｉＯ２、Ｐ２Ｏ５およびＢ２Ｏ３の合計含有量に対するＰ２Ｏ５の含有量の質量比［Ｐ２Ｏ５／（ＳｉＯ２＋Ｂ２Ｏ３＋Ｐ２Ｏ５）］の上限は、好ましくは０．２００であり、さらには０．１００、０．０５０、０．０３０、０．０２０、０．０１８、０．０１５の順により好ましい。質量比［Ｐ２Ｏ５／（ＳｉＯ２＋Ｂ２Ｏ３＋Ｐ２Ｏ５）］は０でもよい。
【００３８】
さらに、本実施形態に係る光学ガラスにおいて、ＳｉＯ２、Ｐ２Ｏ５およびＢ２Ｏ３の合計含有量に対するＳｉＯ２の含有量の質量比［ＳｉＯ２／（ＳｉＯ２＋Ｂ２Ｏ３＋Ｐ２Ｏ５）］の上限は、好ましくは１である。また、質量比［ＳｉＯ２／（ＳｉＯ２＋Ｂ２Ｏ３＋Ｐ２Ｏ５）］の下限は、好ましくは０．９００であり、さらには０．９０５、０．９１０、０．９１５、０．９２０の順により好ましい。
【００３９】
本実施形態に係る光学ガラスにおいて、Ｎｂ２Ｏ５およびＴｉＯ２の合計含有量［Ｎｂ２Ｏ５＋ＴｉＯ２］の下限は、好ましくは３０％であり、さらには３１％、３２％、３３％、３４％、３５％、３６％、３７％、３８％、３９％、４０％の順により好ましい。また、合計含有量［Ｎｂ２Ｏ５＋ＴｉＯ２］の含有量の上限は、好ましくは５５％であり、さらには５３％、５１％、４９％、４７％、４５％、４４％、４３％の順により好ましい。合計含有量［Ｎｂ２Ｏ５＋ＴｉＯ２］を上記範囲とすることで、所望の光学恒数を実現できる。
【００４０】
本実施形態に係る光学ガラスにおいて、Ｎｂ２Ｏ５の含有量に対するＰ２Ｏ５の含有量の質量比［Ｐ２Ｏ５／Ｎｂ２Ｏ５］の上限は、好ましくは０．２００であり、さらには０．１００、０．０５０、０．０２０、０．０１８、０．０１５、０．０１４、０．０１３、０．０１２の順により好ましい。質量比［Ｐ２Ｏ５／Ｎｂ２Ｏ５］は０でもよい。質量比［Ｐ２Ｏ５／Ｎｂ２Ｏ５］を上記範囲とすることで、ΔＰｇ，Ｆ’の上昇を抑制できる。
【００４１】
本実施形態に係る光学ガラスにおいて、Ｎｂ２Ｏ５およびＴｉＯ２の合計含有量に対するＰ２Ｏ５の含有量の質量比［Ｐ２Ｏ５／（Ｎｂ２Ｏ５＋ＴｉＯ２）］の上限は、好ましくは０．２００であり、さらには０．１００、０．０５０、０．０２０、０．０１８、０．０１５、０．０１４、０．０１３、０．０１２、０．０１１、０．０１０の順により好ましい。質量比［Ｐ２Ｏ５／（Ｎｂ２Ｏ５＋ＴｉＯ２）］は０でもよい。質量比［Ｐ２Ｏ５／（Ｎｂ２Ｏ５＋ＴｉＯ２）］を上記範囲とすることで、ΔＰｇ，Ｆ’の上昇を抑制できる。
【００４２】
本実施形態に係る光学ガラスにおいて、ＷＯ３の含有量の上限は、好ましくは５．０％であり、さらには４．０％、３．０％、２．０％、１．５％、１．０％、０．５％、０．３％、０．１％の順により好ましい。また、ＷＯ3の含有量の下限は、好ましくは０％である。ＷＯ3の含有量は０％でもよい。ＷＯ３の含有量の上限を上記範囲とすることで、透過率を高めることができ、また、部分分散比Ｐｇ，Ｆおよび比重を低減できる。
【００４３】
本実施形態に係る光学ガラスにおいて、Ｂｉ２Ｏ３の含有量の上限は、５．０％であり、さらには４．０％、３．０％、２．０％、１．５％、１．０％、０．５％、０．３％、０．１％の順により好ましい。また、Ｂｉ２Ｏ３の含有量の下限は、好ましくは０％である。Ｂｉ２Ｏ３の含有量は０％でもよい。Ｂｉ２Ｏ３の含有量を上記範囲とすることで、ガラスの熱的安定性を改善し、また、部分分散比Ｐｇ，Ｆおよび比重を低減できる。
【００４４】
本実施形態に係る光学ガラスにおいて、Ｎｂ２Ｏ５、ＴｉＯ２、ＷＯ３およびＢｉ２Ｏ３の合計含有量［Ｎｂ２Ｏ５＋ＴｉＯ２＋ＷＯ３＋Ｂｉ２Ｏ３］の下限は、好ましくは３０％であり、さらには３２％、３４％、３６％、３８％、３９％、４０％の順により好ましい。また、合計含有量［Ｎｂ２Ｏ５＋ＴｉＯ２＋ＷＯ３＋Ｂｉ２Ｏ３］の上限は、好ましくは５５％であり、さらには５３％、５１％、５０％、４９％、４８％、４７％、４６％、４５％、４４％、４３％の順により好ましい。合計含有量［Ｎｂ２Ｏ５＋ＴｉＯ２＋ＷＯ３＋Ｂｉ２Ｏ３］を上記範囲とすることで、所望の光学恒数を実現できる。
【００４５】
また、本実施形態に係る光学ガラスにおいて、Ｎｂ２Ｏ５、ＴｉＯ２、ＷＯ３およびＢｉ２Ｏ３の合計含有量に対するＮｂ２Ｏ５の含有量の質量比［Ｎｂ２Ｏ５／（Ｎｂ２Ｏ５＋ＴｉＯ２＋ＷＯ３＋Ｂｉ２Ｏ３）］の下限は、好ましくは０．５００であり、さらには０．５５００、０．６００、０．６５０、０．７００、０．７５０、０．８００、０．８２０、０．８４０、０．８５０の順により好ましい。また、該質量比の上限は、好ましくは１．０００であり、さらには０．９９９、０．９９８、０．９９７、０．９９６、０．９９５の順により好ましい。
【００４６】
さらに、本実施形態に係る光学ガラスにおいて、Ｎｂ２Ｏ５、ＴｉＯ２、ＷＯ３およびＢｉ２Ｏ３の合計含有量に対するＺｒＯ２の含有量の質量比［ＺｒＯ２／（Ｎｂ２Ｏ５＋ＴｉＯ２＋ＷＯ３＋Ｂｉ２Ｏ３）］の下限は、好ましくは０．０５であり、さらには０．０７、０．０９、０．１１、０．１３、０．１５、０．１７、０．１８の順により好ましい。また、該質量比の上限は、好ましくは０．４０であり、さらには０．３９、０．３８、０．３７、０．３６、０．３５、０．３４、０．３３、０．３２の順により好ましい。該質量比を上記範囲とすることで、アッベ数νｄおよび部分分散比Ｐｇ，Ｆを制御できる。
【００４７】
そして、本実施形態に係る光学ガラスにおいて、Ｎｂ２Ｏ５、ＴｉＯ２、ＷＯ３およびＢｉ２Ｏ３の合計含有量に対するＳｉＯ２、Ｐ２Ｏ５およびＢ２Ｏ３の合計含有量の質量比［（ＳｉＯ２＋Ｂ２Ｏ３＋Ｐ２Ｏ５）／（Ｎｂ２Ｏ５＋ＴｉＯ２＋ＷＯ３＋Ｂｉ２Ｏ３）］の下限は、好ましくは０．４００であり、さらには０．４５０、０．５００、０．５５０、０．６００、０．６５０、０．６７０、０．６８０、０．６９０、０．７００の順により好ましい。また、該質量比の上限は、好ましくは１．０００であり、さらには０．９８０、０．９６０、０．９４０、０．９２０、０．９００、０．８９０、０．８８０、０．８７０、０．８６０、０．８５０、０．８４０の順により好ましい。該質量比を上記範囲とすることで、アッベ数νｄおよび部分分散比Ｐｇ，Ｆを制御できる。
【００４８】
本実施形態に係る光学ガラスにおいて、Ｌｉ２Ｏの含有量の上限は、好ましくは１０％であり、さらには９％、８％、７％、６％の順により好ましい。Ｌｉ２Ｏの含有量の下限は、好ましくは０％であり、さらには１．０％、１．５％、２．０％、２．５％、３．０％、３．５％、４．０％の順により好ましい。Ｌｉ２Ｏの含有量を上記範囲とすることで、部分分散比Ｐｇ，Ｆの増大を抑制し、また化学的耐久性、耐候性、再加熱時の安定性を保持できる。
【００４９】
本実施形態に係る光学ガラスにおいて、Ｎａ２Ｏの含有量の上限は、好ましくは３０％であり、さらには２５％、２３％、２１％、１９％、１７％、１５％、１３％の順により好ましい。Ｎａ２Ｏの含有量の下限は、好ましくは０％であり、さらには１％、２％、３％、４％、５％、６％、７％、８％の順により好ましい。Ｎａ２Ｏの含有量を上記範囲とすることで、部分分散比Ｐｇ，Ｆを低減することができる。
【００５０】
本実施形態に係る光学ガラスにおいて、Ｋ２Ｏの含有量の上限は、好ましくは３０％であり、さらには２５％、２０％、１５％、１０％、８％、６％、４％、２％の順により好ましい。Ｋ２Ｏの含有量の下限は、好ましくは０％であり、さらには０．１％、０．２％、０．３％、０．４％、０．５％の順により好ましい。Ｋ２Ｏの含有量を上記範囲とすることで、ガラスの熱的安定性を改善することができる。
【００５１】
本実施形態に係る光学ガラスにおいて、Ｃｓ２Ｏの含有量の上限は、好ましくは１０％であり、さらには８％、６％、５％、４％、３％、２％、１％の順により好ましい。Ｃｓ２Ｏの含有量の下限は、好ましくは０％である。Ｃｓ２Ｏの含有量は０％でもよい。
Ｃｓ２Ｏは、ガラスの熱的安定性を改善する働きを有するが、これらの含有量が多くなると、化学的耐久性、耐候性が低下する。また比重が増大するおそれがある。そのため、Ｃｓ２Ｏの各含有量は、上記範囲であることが好ましい。
【００５２】
本実施形態に係る光学ガラスにおいて、Ｌｉ２Ｏ、Ｎａ２Ｏ、Ｋ２ＯおよびＣｓ２Ｏの合計含有量［Ｌｉ２Ｏ＋Ｎａ２Ｏ＋Ｋ２Ｏ＋Ｃｓ２Ｏ］の上限は、好ましくは４０％であり、さらには３５％、３０％、２８％、２６％、２４％、２２％、２１％、２０％、１９％の順により好ましい。合計含有量［Ｌｉ２Ｏ＋Ｎａ２Ｏ＋Ｋ２Ｏ＋Ｃｓ２Ｏ］の下限は、好ましくは３％であり、さらには５％、７％、９％、１０％、１１％、１２％、１３％、１４％の順により好ましい。合計含有量［Ｌｉ２Ｏ＋Ｎａ２Ｏ＋Ｋ２Ｏ＋Ｃｓ２Ｏ］を上記範囲とすることで、ガラスの熔融性および熱的安定性を改善し、液相温度を低下できる。
【００５３】
また、本実施形態に係る光学ガラスにおいて、ＳｉＯ２、Ｐ２Ｏ５およびＢ２Ｏ３の合計含有量に対するＬｉ２Ｏ、Ｎａ２Ｏ、Ｋ２ＯおよびＣｓ２Ｏの合計含有量の質量比［（Ｌｉ２Ｏ＋Ｎａ２Ｏ＋Ｋ２Ｏ＋Ｃｓ２Ｏ）／（ＳｉＯ２＋Ｂ２Ｏ３＋Ｐ２Ｏ５）］の上限は、好ましくは５．０００であり、さらには３．０００、２．０００、１．５００、１．３００、１．１００、１．０００、０．９００、０．８００、０．７８０、０．７６０、０．７４０、０．７２０、０．７００、０．６８０、０．６６０、０．６４０、０．６２０、０．６００の順により好ましい。また、該質量比の下限は、好ましくは０．１００であり、さらには０．２００、０．３００、０．３５０、０．４００、０．４２０、０．４４０、０．４６０、０．４８０の順により好ましい。該質量比が低すぎると、熔解性が悪化し、部分分散比Ｐｇ，Ｆが上昇するおそれがあり、また、高すぎるとガラス安定性が低下するおそれがある。
【００５４】
さらに、本実施形態に係る光学ガラスにおいて、Ｎｂ２Ｏ５、ＴｉＯ２、ＷＯ３およびＢｉ２Ｏ３の合計含有量に対するＬｉ２Ｏ、Ｎａ２Ｏ、Ｋ２ＯおよびＣｓ２Ｏの合計含有量の質量比［（Ｌｉ２Ｏ＋Ｎａ２Ｏ＋Ｋ２Ｏ＋Ｃｓ２Ｏ）／（Ｎｂ２Ｏ５＋ＴｉＯ２＋ＷＯ３＋Ｂｉ２Ｏ３）］の上限は、好ましくは４．０００であり、さらには３．０００、２．０００、１．０００、０．９００、０．８００、０．７５０、０．７００、０．６５０、０．６００、０．５５０、０．５２０、０．５００、０．４９０、０．４８０、０．４７０の順により好ましい。また、該質量比の下限は、好ましくは０．１００であり、さらには０．１５０、０．２００、０．２４０、０．２６０、０．２８０、０．３００、０．３１０、０．３２０、０．３３０の順により好ましい。該質量比が低すぎると、部分分散比Ｐｇ，Ｆが上昇し、透過率が悪化するおそれがあり、高すぎるとガラス安定性が低下するおそれがある。
【００５５】
そして、本実施形態に係る光学ガラスにおいて、Ｌｉ２Ｏ、Ｎａ２Ｏ、Ｋ２ＯおよびＮｂ２Ｏ５の合計含有量に対するＰ２Ｏ５の含有量の質量比［Ｐ２Ｏ５／（Ｌｉ２Ｏ＋Ｎａ２Ｏ＋Ｋ２Ｏ+Ｎｂ２Ｏ５）］の上限は、好ましくは０．５００であり、さらには０．３００、０．１００、０．０９０、０．０８０、０．０５０、０．０３０、０．０２０、０．０１５、０．０１３、０．０１１、０．０１０、０．００９、０．００８の順により好ましい。質量比［Ｐ２Ｏ５／（Ｌｉ２Ｏ＋Ｎａ２Ｏ＋Ｋ２Ｏ+Ｎｂ２Ｏ５）］は０でもよい。該質量比を上記範囲とすることで、ΔＰｇ，Ｆ’の上昇を抑制できる。
【００５６】
本実施形態に係る光学ガラスにおいて、Ｌｉ２Ｏ、Ｎａ２Ｏ、Ｋ２Ｏ、Ｃｓ２Ｏ、Ｎｂ２Ｏ５、ＴｉＯ２、ＷＯ３およびＢｉ２Ｏ３の合計含有量に対するＰ２Ｏ５の含有量の質量比［Ｐ２Ｏ５／（Ｌｉ２Ｏ＋Ｎａ２Ｏ＋Ｋ２Ｏ＋Ｃｓ２Ｏ+Ｎｂ２Ｏ５＋ＴｉＯ２＋ＷＯ３＋Ｂｉ２Ｏ３）］の上限は、好ましくは０．５００であり、さらには０．３００、０．１００、０．０９０、０．０８０、０．０５０、０．０３０、０．０２０、０．０１５、０．０１３、０．０１１、０．０１０、０．００９、０．００８の順により好ましい。該質量比は０でもよい。該質量比を上記範囲とすることで、ΔＰｇ，Ｆ’の上昇を抑制できる。
【００５７】
本実施形態に係る光学ガラスにおいて、ＭｇＯの含有量の上限は、好ましくは２０％であり、さらには１５％、１０％、８％、７％、６％、５％、４％、３％、２％の順により好ましい。また、ＭｇＯの含有量の下限は、好ましくは０％である。ＭｇＯの含有量は０％でもよい。
【００５８】
本実施形態に係る光学ガラスにおいて、ＣａＯの含有量の上限は、好ましくは２０％であり、さらには１５％、１０％、８％、７％、６％、５％、４％、３％、２％の順により好ましい。また、ＣａＯの含有量の下限は、好ましくは０％である。ＣａＯの含有量は０％でもよい。
【００５９】
本実施形態に係る光学ガラスにおいて、ＳｒＯの含有量の上限は、好ましくは２０％であり、さらには１５％、１０％、８％、７％、６％、５％、４％、３％、２％の順により好ましい。また、ＳｒＯの含有量の下限は、好ましくは０％である。ＳｒＯの含有量は０％でもよい。
【００６０】
本実施形態に係る光学ガラスにおいて、ＢａＯの含有量の上限は、好ましくは２０％であり、さらには１５％、１０％、８％、７％、６％、５％、４％、３％、２％の順により好ましい。また、ＢａＯの含有量は少ない方が好ましく、ＢａＯの含有量は０％でもよい。
【００６１】
ＭｇＯ、ＣａＯ、ＳｒＯ、ＢａＯは、いずれもガラスの熱的安定性および耐失透性を改善させる働きを有するガラス成分である。しかし、これらガラス成分の含有量が多くなると、比重が増加し、高分散性が損なわれ、また、ガラスの熱的安定性および耐失透性が低下する。そのため、これらガラス成分の各含有量は、それぞれ上記範囲であることが好ましい。
【００６２】
本実施形態に係る光学ガラスにおいて、ＭｇＯおよびＣａＯの合計含有量［ＭｇＯ＋ＣａＯ］の上限は、好ましくは２０％であり、さらには１５％、１０％、８％、７％、６％、５％、４％、３％、２％の順により好ましい。また、合計含有量［ＭｇＯ＋ＣａＯ］の下限は、好ましくは０％である。合計含有量［ＭｇＯ＋ＣａＯ］は０％でもよい。合計含有量［ＭｇＯ＋ＣａＯ］を上記範囲とすることで、高分散化を妨げることなく熱的安定性を維持することができる。
【００６３】
本実施形態に係る光学ガラスにおいて、ＺｎＯの含有量の上限は、好ましくは２０％であり、さらには１５％、１０％、８％、７％、６％、５％、４％、３％、２％の順により好ましい。また、ＺｎＯの含有量の下限は、好ましくは０％である。ＺｎＯの含有量は０％でもよい。
ＺｎＯは、ガラスの熱的安定性を改善する働きを有するガラス成分である。しかし、ＺｎＯの含有量が多すぎると比重が上昇する。そのため、ガラスの熱的安定性を改善し、所望の光学恒数を維持する観点から、ＺｎＯの含有量は上記範囲であることが好ましい。
【００６４】
本実施形態に係る光学ガラスにおいて、ＭｇＯ、ＣａＯ、ＳｒＯ、ＢａＯおよびＺｎＯの合計含有量［ＭｇＯ＋ＣａＯ＋ＳｒＯ＋ＢａＯ＋ＺｎＯ］の上限は、好ましくは２０％であり、さらには１５％、１０％、８％、７％、６％、５％、４％、３％、２％の順により好ましい。また、該合計含有量の下限は、好ましくは０％である。該合計含有量は０％でもよい。該合計含有量を上記範囲とすることで、比重の増加を抑制し、また高分散化を妨げることなく熱的安定性を維持できる。
【００６５】
本実施形態に係る光学ガラスにおいて、Ｌｉ２Ｏ、Ｎａ２Ｏ、Ｋ２ＯおよびＣｓ２Ｏの合計含有量に対するＭｇＯ、ＣａＯ、ＳｒＯ、ＢａＯおよびＺｎＯの合計含有量の質量比［（ＭｇＯ＋ＣａＯ＋ＳｒＯ＋ＢａＯ＋ＺｎＯ）／（Ｌｉ２Ｏ＋Ｎａ２Ｏ＋Ｋ２Ｏ＋Ｃｓ２Ｏ）］の上限は、好ましくは２０．０００であり、さらには１５．０００、１０．０００、７．０００、５．０００、３．０００、２．０００、１．０００、０．９００、０．８００、０．７００、０．６００、０．５００、０．４００、０．３００、０．２００、０．１００、０．０５０、０．０３０の順により好ましい。また、該質量比の下限は、好ましくは０である。該質量比は０でもよい。
【００６６】
本実施形態に係る光学ガラスにおいて、Ｌａ２Ｏ３の含有量の上限は、好ましくは２０％であり、さらには１５％、１２％、１０％、８％、７％、６％、５％、４％、３％、２％の順により好ましい。また、Ｌａ２Ｏ３の含有量の下限は、好ましくは０％であり、Ｌａ２Ｏ３の含有量は０％でもよい。Ｌａ２Ｏ３の含有量を上記範囲とすることで、所望の光学恒数を実現し、比重の増大を抑えることができ、また部分分散比Ｐｇ，Ｆを低減できる。
【００６７】
本実施形態に係る光学ガラスにおいて、Ｙ２Ｏ３の含有量の上限は、好ましくは２０％であり、さらには１８％、１６％、１５％、１４％、１３％、１２％、１０％、９％、８％の順により好ましい。また、Ｙ２Ｏ３の含有量の下限は、好ましくは０％である。
Ｙ２Ｏ３の含有量が多くなり過ぎるとガラスの熱的安定性が低下し、製造中にガラスが失透しやすくなる。したがって、ガラスの熱的安定性の低下を抑制する観点から、Ｙ２Ｏ３の含有量は上記範囲であることが好ましい。
【００６８】
本実施形態に係る光学ガラスにおいて、Ｔａ２Ｏ５の含有量の上限は、好ましくは２０％であり、さらには１５％、１２％、１０％、８％、７％、６％、５％、４％、３％、２％の順により好ましい。また、Ｔａ２Ｏ５の含有量の下限は、好ましくは０％である。
Ｔａ２Ｏ５は、ガラスの熱的安定性を改善する働きを有するガラス成分であり、部分分散比Ｐｇ，Ｆを低下させる成分である。一方、Ｔａ２Ｏ５の含有量が多くなると、ガラスの熱的安定性が低下し、ガラスを熔融するときに、ガラス原料の熔け残りが生じやすくなる。また、比重が上昇する。また、原料コストが上昇する。そのため、Ｔａ２Ｏ５の含有量は上記範囲であることが好ましい。
【００６９】
本実施形態に係る光学ガラスにおいて、Ｓｃ２Ｏ３の含有量は、好ましくは２％以下である。また、Ｓｃ２Ｏ３の含有量の下限は、好ましくは０％である。
【００７０】
本実施形態に係る光学ガラスにおいて、ＨｆＯ２の含有量は、好ましくは２％以下である。また、ＨｆＯ２の含有量の下限は、好ましくは０％であり、さらには０．０５％、０．１％の順により好ましい。
【００７１】
Ｓｃ２Ｏ３、ＨｆＯ２は、ガラスの高分散性を高める働きを有するが、高価な成分である。そのため、Ｓｃ２Ｏ３、ＨｆＯ２の各含有量は上記範囲であることが好ましい。
【００７２】
本実施形態に係る光学ガラスにおいて、Ｌｕ２Ｏ３の含有量は、好ましくは２％以下である。また、Ｌｕ２Ｏ３の含有量の下限は、好ましくは０％である。
【００７３】
Ｌｕ２Ｏ３は、ガラスの高分散性を高める働きを有するが、分子量が大きいことから、ガラスの比重を増加させるガラス成分でもある。そのため、Ｌｕ２Ｏ３の含有量は上記範囲であることが好ましい。
【００７４】
本実施形態に係る光学ガラスにおいて、ＧｅＯ２の含有量は、好ましくは２％以下である。また、ＧｅＯ２の含有量の下限は、好ましくは０％である。
【００７５】
ＧｅＯ２は、ガラスの高分散性を高める働きを有するが、一般的に使用されるガラス成分の中で、突出して高価な成分である。したがって、ガラスの製造コストを低減する観点から、ＧｅＯ２の含有量は上記範囲であることが好ましい。
【００７６】
本実施形態に係る光学ガラスにおいて、Ｇｄ２Ｏ３の含有量は、好ましくは２％以下である。また、Ｇｄ２Ｏ３の含有量の下限は、好ましくは０％である。
【００７７】
Ｇｄ２Ｏ３の含有量が多くなり過ぎるとガラスの熱的安定性が低下する。また、Ｇｄ２Ｏ３の含有量が多くなり過ぎるとガラスの比重が増大する。また、原料コストが上昇する。したがって、ガラスの熱的安定性を良好に維持しつつ、比重の増大を抑制する観点から、Ｇｄ２Ｏ３の含有量は上記範囲であることが好ましい。
【００７８】
本実施形態に係る光学ガラスにおいて、Ｙｂ２Ｏ３の含有量は、好ましくは２％以下である。また、Ｙｂ２Ｏ３の含有量の下限は、好ましくは０％である。
Ｙｂ２Ｏ３は、Ｌａ２Ｏ３、Ｇｄ２Ｏ３、Ｙ２Ｏ３と比べて分子量が大きいため、ガラスの比重を増大させる。したがって、Ｙｂ２Ｏ３の含有量を低減させて、ガラスの比重の増大を抑えることが望ましい。
また、Ｙｂ２Ｏ３の含有量が多すぎるとガラスの熱的安定性が低下する。ガラスの熱的安定性の低下を防ぎ、比重の増大を抑制する観点から、Ｙｂ２Ｏ３の含有量は上記範囲であることが好ましい。
【００７９】
本実施形態に係る光学ガラスは、主として上述のガラス成分、すなわち、必須成分としてＳｉＯ２、Ｎｂ２Ｏ５、ＺｒＯ２、任意成分としてＢ２Ｏ３、Ｐ２Ｏ５、Ａｌ２Ｏ３、ＴｉＯ２、ＷＯ３、Ｂｉ２Ｏ３、Ｌｉ２Ｏ、Ｎａ２Ｏ、Ｋ２Ｏ、Ｃｓ２Ｏ、ＭｇＯ、ＣａＯ、ＳｒＯ、ＢａＯ、ＺｎＯ、Ｌａ２Ｏ３、Ｙ２Ｏ３、Ｔａ２Ｏ５、Ｓｃ２Ｏ３、ＨｆＯ２、Ｌｕ２Ｏ３、ＧｅＯ２、Ｇｄ２Ｏ３およびＹｂ２Ｏ３で構成されていることが好ましく、上述のガラス成分の合計含有量は、９５％よりも多くすることが好ましく、９８％よりも多くすることがより好ましく、９９％よりも多くすることがさらに好ましく、９９．５％よりも多くすることが一層好ましい。
【００８０】
なお、本実施形態に係る光学ガラスは、基本的に上記ガラス成分により構成されることが好ましいが、本発明の作用効果を妨げない範囲において、その他の成分を含有することも可能である。また、本発明において、不可避的不純物の含有を排除するものではない。
【００８１】
（その他の成分）
本実施形態に係る光学ガラスは、清澄剤としてＳｂ２Ｏ３、ＣｅＯ２等を少量含有することもできる。清澄剤の総量（外割添加量）は０％以上、１％未満とすることが好ましく、０％以上０．５％以下とすることがより好ましい。
【００８２】
外割添加量とは、清澄剤を除く全ガラス成分の合計含有量を１００％としたときの清澄剤の添加量を重量百分率で表したものである。
【００８３】
上記光学ガラスは、可視領域の広い範囲にわたり高い透過率が得られる。こうした特長を活かすには、着色性の元素を含まないことが好ましい。着色性の元素としては、Ｃｕ、Ｃｏ、Ｎｉ、Ｆｅ、Ｃｒ、Ｅｕ、Ｎｄ、Ｅｒ、Ｖ等を例示することができる。いずれの元素とも、１００質量ｐｐｍ未満であることが好ましく、０〜８０質量ｐｐｍであることがより好ましく、０〜５０質量ｐｐｍであることが更に好ましく、実質的に含まれないことが特に好ましい。
【００８４】
また、Ｇａ、Ｔｅ、Ｔｂ等は、導入が不要な成分であり、高価な成分でもある。そのため、質量％表示によるＧａ２Ｏ３、ＴｅＯ２、ＴｂＯ２の含有量の範囲は、いずれも、それぞれ０〜０．１％であることが好ましく、０〜０．０５％であることがより好ましく、０〜０．０１％であることが更に好ましく、０〜０．００５％であることが一層好ましく、０〜０．００１％であることがより一層好ましく、実質的に含まれないことが特に好ましい。
【００８５】
（ガラス特性）
＜屈折率ｎｄ＞
本実施形態に係る光学ガラスにおいて、屈折率ｎｄは好ましくは１．７０〜１．９０である。屈折率ｎｄは、１．７２〜１．８５、または１．７３〜１．８３とすることもできる。相対的に屈折率ｎｄを上げる成分は、Ｎｂ２Ｏ５、ＴｉＯ２、ＺｒＯ２、Ｔａ２Ｏ５、Ｌａ２Ｏ３である。相対的に屈折率ｎｄを下げる成分は、ＳｉＯ2、Ｂ２Ｏ３、Ｌｉ２Ｏ、Ｎａ２Ｏ、Ｋ２Ｏである。これらの成分の含有量を適宜調整することで屈折率ｎｄを制御できる。
【００８６】
＜部分分散比Ｐｇ，Ｆ＞
本実施形態に係る光学ガラスの部分分散比Ｐｇ，Ｆの上限は、好ましくは０．６５００であり、さらには０．６４００、０．６３００、０．６２００、０．６１００、０．６０５０、０．６０４０、０．６０３０、０．６０２０、０．６０１０、０．６０００の順により好ましい。また、部分分散比Ｐｇ，Ｆは低いほど好ましく、その下限は、好ましくは０．５５００であり、さらには０．５６００、０．５７００、０．５８００、０．５８４０、０．５８５０、０．５８７０、０．５８９０、０．５９００、０．５９１０、０．５９２０、０．５９３０、０．５９４０とすることもできる。
部分分散比Ｐｇ，Ｆを上記範囲とすることで、高次の色収差補正に好適な光学ガラスが得られる。相対的に部分分散比Ｐｇ，Ｆを上げる成分は、Ｎｂ２Ｏ５、ＴｉＯ２、ＺｒＯ２、Ｔａ２Ｏ５である。相対的に部分分散比Ｐｇ，Ｆを下げる成分は、ＳｉＯ2、Ｂ２Ｏ３、Ｌｉ２Ｏ、Ｎａ２Ｏ、Ｋ２Ｏである。これらの成分の含有量を適宜調整することで部分分散比Ｐｇ，Ｆを制御できる。
【００８７】
本実施形態に係る光学ガラスにおいて、部分分散比Ｐｇ，Ｆは、好ましくは下記式（１）、より好ましくは下記式（２）、さらに好ましくは下記式（３）、特に好ましくは下記式（４）を満たす。部分分散比Ｐｇ，Ｆが下記式を満たすことにより、二次の色収差補正に好適な光学ガラスを提供することができる。
Ｐｇ，Ｆ≦−０．００２８６×νｄ＋０．６８９００  ・・・（１）
Ｐｇ，Ｆ≦−０．００２８６×νｄ＋０．６８８００  ・・・（２）
Ｐｇ，Ｆ≦−０．００２８６×νｄ＋０．６８６００  ・・・（３）
Ｐｇ，Ｆ≦−０．００２８６×νｄ＋０．６８４００  ・・・（４）
【００８８】
また、本実施形態に係る光学ガラスのΔＰｇ，Ｆ’の上限は、好ましくは０．００００であり、さらには−０．００１０、−０．００２０、−０．００３０、−０．００４０、−０．００５０、−０．００６０の順により好ましい。また、ΔＰｇ，Ｆ’は低いほど好ましく、その下限は、好ましくは−０．０２００であり、さらには−０．０１８０、−０．０１６０、−０．０１４０、−０．０１３０、−０．０１２０とすることもできる。相対的にΔＰｇ，Ｆ’を上げる成分は、Ｐ２Ｏ５、Ｂ２Ｏ３、ＴｉＯ２である。相対的にΔＰｇ，Ｆ’を下げる成分は、Ｎｂ２Ｏ５、Ｌａ２Ｏ３、Ｙ２Ｏ３、ＺｒＯ２、Ｌｉ２Ｏ、Ｎａ２Ｏ、Ｋ２Ｏである。これらの成分の含有量を適宜調整することでΔＰｇ，Ｆ’を制御できる。
【００８９】
＜ガラスの比重＞
本実施形態に係る光学ガラスの比重は、好ましくは３．６０以下であり、さらには３．５５以下、３．５０以下、３．４８以下、３．４６以下、３．４５以下、３．４４以下、３．４３以下、３．４２以下、３．４１以下、３．４０以下の順により好ましい。比重は小さいほど好ましく、下限は特に限定されないが、一般的には３．００程度である。相対的に比重を高くする成分は、ＢａＯ、Ｌａ２Ｏ３、ＺｒＯ２、Ｎｂ２Ｏ５、Ｔａ２Ｏ５などである。相対的に比重を低くする成分は、ＳｉＯ2、Ｂ２Ｏ３、Ｌｉ２Ｏ、Ｎａ２Ｏ、Ｋ２Ｏなどである。これらの成分の含有量を調整することで比重を制御できる。
【００９０】
＜ガラス転移温度Ｔｇ＞
本実施形態に係る光学ガラスのガラス転移温度Ｔｇの上限は、好ましくは７００℃であり、さらには６７０℃、６５０℃、６３０℃、６２０℃、６１０℃、６００℃、５９０℃の順により好ましい。また、ガラス転移温度Ｔｇの下限は、好ましくは４５０℃であり、さらには４７０℃、５００℃、５１０℃、５２０℃、５３０℃、５４０℃の順により好ましい。相対的にガラス転移温度Ｔｇを下げる成分は、Ｌｉ２Ｏ、Ｎａ２Ｏ、Ｋ２Ｏなどである。相対的にガラス転移温度Ｔｇを上げる成分は、Ｌａ２Ｏ３、ＺｒＯ２、Ｎｂ２Ｏ５などである。これらの成分の含有量を適宜調整することでガラス転移温度Ｔｇを制御できる。
【００９１】
＜ガラスの光線透過性＞
本実施形態に係る光学ガラスの光線透過性は、着色度λ７０およびλ５により評価できる。
厚さ１０．０ｍｍ±０．１ｍｍのガラス試料について波長２００〜７００ｎｍの範囲で分光透過率を測定し、外部透過率が７０％となる波長をλ７０、外部透過率が５％となる波長をλ５とする。
【００９２】
本実施形態に係る光学ガラスのλ７０は、好ましくは５００ｎｍ以下であり、より好ましくは４７０ｎｍ以下であり、さらに好ましくは４５０ｎｍ以下であり、一層好ましくは４３０ｎｍ以下である。また、λ５は、好ましくは４００ｎｍ以下であり、より好ましくは３８０ｎｍ以下であり、さらに好ましくは３７０ｎｍ以下である。着色度λ７０およびλ５は、ＺｒＯ２、Ｎｂ２Ｏ５、ＴｉＯ２、ＳｉＯ2、Ｂ２Ｏ３の含有量を調整することで制御できる。
【００９３】
＜再加熱時の安定性＞
本実施形態に係る光学ガラスは、ガラス転移温度Ｔｇより２００〜２２０℃高い温度に設定した試験炉で５分間加熱した場合に、白濁しないことが好ましい。より好ましくは、上記加熱により析出する結晶数が１試料あたり１００個以下である。再加熱時の安定性は、Ｎｂ２Ｏ５、ＴｉＯ２、ＳｉＯ2、Ｂ２Ｏ３、Ｌｉ２Ｏ、Ｎａ２Ｏ、Ｋ２Ｏ、Ｐ２Ｏ５の含有量を調整することで制御できる。
【００９４】
再加熱時の安定性は以下のように測定する。１０ｍｍ×１０ｍｍ×７．５ｍｍの大きさのガラス試料を、そのガラス試料のガラス転移温度Ｔｇより２００〜２２０℃高い温度に設定した試験炉で５分間加熱した後、光学顕微鏡（観察倍率：４０〜２００倍）で１試料あたりの結晶数を測定する。また、ガラスの白濁の有無を目視で確認する。
【００９５】
（光学ガラスの製造）
本実施形態に係る光学ガラスは、上記所定の組成となるようにガラス原料を調合し、調合したガラス原料により公知のガラス製造方法に従って作製すればよい。例えば、複数種の化合物を調合し、十分混合してバッチ原料とし、バッチ原料を石英坩堝や白金坩堝中に入れて粗熔解（ラフメルト）する。粗熔解によって得られた熔融物を急冷、粉砕してカレットを作製する。さらにカレットを白金坩堝中に入れて加熱、再熔融（リメルト）して熔融ガラスとし、さらに清澄、均質化した後に熔融ガラスを成形し、徐冷して光学ガラスを得る。熔融ガラスの成形、徐冷には、公知の方法を適用すればよい。
【００９６】
なお、ガラス中に所望のガラス成分を所望の含有量となるように導入することができれば、バッチ原料を調合するときに使用する化合物は特に限定されないが、このような化合物として、酸化物、炭酸塩、硝酸塩、水酸化物、フッ化物等が挙げられる。
【００９７】
（光学素子等の製造）
本実施形態に係る光学ガラスを使用して光学素子を作製するには、公知の方法を適用すればよい。例えば、上記光学ガラスの製造において、熔融ガラスを鋳型に流し込んで板状に成形し、本発明に係る光学ガラスからなるガラス素材を作製する。得られたガラス素材を適宜、切断、研削、研磨し、プレス成形に適した大きさ、形状のカットピースを作製する。カットピースを加熱、軟化して、公知の方法でプレス成形（リヒートプレス）し、光学素子の形状に近似する光学素子ブランクを作製する。光学素子ブランクをアニールし、公知の方法で研削、研磨して光学素子を作製する。
【００９８】
作製した光学素子の光学機能面には使用目的に応じて、反射防止膜、全反射膜などをコーティングしてもよい。
【００９９】
本発明の一態様によれば、上記光学ガラスからなる光学素子を提供することができる。光学素子の種類としては、球面レンズ、非球面レンズ等のレンズ、プリズム、回折格子等を例示することができる。レンズの形状としては、両凸レンズ、平凸レンズ、両凹レンズ、平凹レンズ、凸メニスカスレンズ、凹メニスカスレンズ等の諸形状を例示することができる。光学素子は、上記光学ガラスからなるガラス成形体を加工する工程を含む方法により製造することができる。加工としては、切断、切削、粗研削、精研削、研磨等を例示することができる。こうした加工を行う際、上記ガラスを使用することにより、破損を軽減することができ、高品質の光学素子を安定して供給することができる。
【実施例】
【０１００】
以下に、本発明を実施例により更に詳細に説明する。ただし、本発明は実施例に示す態様に限定されるものではない。
【０１０１】
（実施例１）
表１〜４に示すガラス組成を有するガラスサンプルを以下の手順で作製し、各種評価を行った。
【０１０２】
［光学ガラスの製造］
まず、ガラスの構成成分に対応する酸化物、水酸化物、炭酸塩、および硝酸塩を原材料として準備し、得られる光学ガラスのガラス組成が、表１〜４に示す各組成となるように上記原材料を秤量、調合して、原材料を十分に混合した。こうして得られた調合原料（バッチ原料）を、白金坩堝に投入し、１３５０℃〜１４５０℃で２〜５時間加熱して熔融ガラスとし、攪拌して均質化を図り、清澄してから、熔融ガラスを適当な温度に予熱した金型に鋳込んだ。鋳込んだガラスを、ガラス転移温度Ｔｇより１００℃低い温度で３０分間熱処理し、炉内で室温まで放冷することにより、ガラスサンプルを得た。
【０１０３】
［ガラス成分組成の確認］
得られたガラスサンプルについて、誘導結合プラズマ発光分光分析法（ＩＣＰ−ＡＥＳ）で各ガラス成分の含有量を測定し、表１〜４に示す各組成のとおりであることを確認した。
【０１０４】
［光学特性の測定］
得られたガラスサンプルを、さらにガラス転移温度Ｔｇ付近で約３０分から約２時間アニール処理した後、炉内で降温速度−３０℃／時間で室温まで冷却してアニールサンプルを得た。得られたアニールサンプルについて、屈折率ｎｄ、ｎｇ、ｎＦおよびｎＣ、アッベ数νｄ、部分分散比Ｐｇ，Ｆ、比重、ガラス転移温度Ｔｇ、λ７０およびλ５を測定した。結果を表１〜４に示す。
（ｉ）屈折率ｎｄ、ｎｇ、ｎＦ、ｎＣおよびアッベ数νｄ
上記アニールサンプルについて、ＪＩＳ規格  ＪＩＳ  Ｂ  ７０７１−１の屈折率測定法により、屈折率ｎｄ、ｎｇ、ｎＦ、ｎＣを測定し、下記式に基づきアッベ数νｄを算出した。
νｄ＝（ｎｄ−１）／（ｎＦ−ｎＣ）
【０１０５】
（ii）部分分散比Ｐｇ，Ｆ
ｇ線、Ｆ線、ｃ線における各屈折率ｎｇ、ｎＦ、ｎＣを用いて、下記式に基づき部分分散比Ｐｇ，Ｆを算出した。
Ｐｇ，Ｆ＝（ｎｇ−ｎＦ）／（ｎＦ−ｎＣ）
【０１０６】
（iii）部分分散比Ｐｇ，Ｆの偏差ΔＰｇ，Ｆ’
部分分散比Ｐｇ，Ｆおよびアッベ数νｄを用いて、下記式に基づき算出した。
ΔＰｇ，Ｆ’＝Ｐｇ，Ｆ＋（０．００２８６×νｄ）−０．６８９００
【０１０７】
（iv）比重
比重は、アルキメデス法により測定した。
【０１０８】
（ｖ）ガラス転移温度Ｔｇ
ガラス転移温度Ｔｇは、ＮＥＴＺＳＣＨ  ＪＡＰＡＮ社製の示差走査熱量分析装置（ＤＳＣ３３００ＳＡ）を使用し、昇温速度１０℃／分にて測定した。
【０１０９】
（vi）λ７０、λ５
上記アニールサンプルを、厚さ１０ｍｍで、互いに平行かつ光学研磨された平面を有するように加工し、波長２８０ｎｍから７００ｎｍまでの波長域における分光透過率を測定した。光学研磨された一方の平面に垂直に入射する光線の強度を強度Ａとし、他方の平面から出射する光線の強度を強度Ｂとして、分光透過率Ｂ／Ａを算出した。分光透過率が７０％になる波長をλ７０とし、分光透過率Ｂ／Ａを算出した。分光透過率が５％になる波長をλ５とした。なお、分光透過率には試料表面における光線の反射損失も含まれる。
【０１１０】
［再加熱時の安定性］
得られたガラスサンプルを切断して１０ｍｍ×１０ｍｍ×７．５ｍｍの大きさのカットピースを得た。そのカットピースを、ガラスサンプルのガラス転移温度Ｔｇより２００〜２２０℃高い温度に設定した試験炉で５分間加熱した。光学顕微鏡（観察倍率：４０〜２００倍）で、１カットピースあたりの結晶数を測定した。また、結晶の有無を目視で確認した。１カットピースあたりの結晶数が１００個以下の場合をＡ、１カットピースあたりの結晶数が１００個を超える場合をＢ、目視検査にて結晶が認められる場合をＣと評価した。結果を表１〜４に示す。
【０１１１】
【表１】
2019210156.tif 000002
【０１１２】
【表２】
2019210156.tif 000003
【０１１３】
【表３】
2019210156.tif 000004
【０１１４】
【表４】
2019210156.tif 000005
【０１１５】
（実施例２）
実施例１において作製した各光学ガラスを用いて、公知の方法により、レンズブランクを作製し、レンズブランクを研磨等の公知方法により加工して各種レンズを作製した。
作製した光学レンズは、両凸レンズ、両凹レンズ、平凸レンズ、平凹レンズ、凹メニスカスレンズ、凸メニスカスレンズ等の各種レンズである。
各種レンズは、他種の光学ガラスからなるレンズと組合せることにより、二次の色収差を良好に補正することができた。
【０１１６】
また、ガラスが低比重であるため、各レンズとも同等の光学特性、大きさを有するレンズよりも重量が小さく、各種撮像機器、特に省エネ可能という理由等によりオートフォーカス式の撮像機器用として好適である。同様にして、実施例１で作製した各種光学ガラスを用いてプリズムを作製した。
【０１１７】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【０１１８】
例えば、上記に例示されたガラス組成に対し、明細書に記載の組成調整を行うことにより、本発明の一態様にかかる光学ガラスを作製することができる。
また、明細書に例示または好ましい範囲として記載した事項の２つ以上を任意に組み合わせることは、もちろん可能である。